(57)【要約】【課題】本発明は、ハロゲン成分を含まないかご型シロキサン化合物を経済的に製造する方法を提供することを目的とする。【解決手段】本発明のかご型シロキサン化合物の製造方法は、反応触媒として硝酸Ｃモルの存在下、かご型ケイ酸塩化合物Ａモルとジシロキサン化合物Ｂモルとを反応させる反応工程を含み、前記モル数Ａ〜Ｃが、１＜Ｃ／（８×Ａ）≦３、および１≦（２×Ｂ）／（８×Ａ）≦５を同時に満たすことを特徴とする。【選択図】なし【特許請求の範囲】
【請求項１】
下記式（１）で表されるかご型シロキサン化合物の製造方法であって、
【化１】
2009269820.tif 000014
（式（１）中Ｙは、下記式（２）で表されるトリアルキルシロキシ基を示す。
【化２】
2009269820.tif 000015
（式（２）中Ｒ1は、水素原子、炭素原子数１〜３のアルキル基またはビニル基を示し、
Ｒ2はメチル基、エチル基またはフェニル基を示す。）８個あるトリアルキルシロキシ基
において、Ｒ1としては同じ原子または基が選択され、Ｒ2としては同じ基が選択される。）
反応触媒としての硝酸の存在下、
下記式（３）で表されるかご型ケイ酸塩化合物と
【化３】
2009269820.tif 000016
（式（３）中Ｘは、それぞれ独立に下記式（４）または下記式（５）で表される基を示す。
【化４】
2009269820.tif 000017
【化５】
2009269820.tif 000018
（式（５）中Ｒ3は、それぞれ独立に炭素数１〜４のアルキル基を示す。））
下記式（６）で表されるジシロキサン化合物とを反応させる反応工程を含み、
【化６】
2009269820.tif 000019
（式（６）中Ｒ1、Ｒ2は、それぞれ上記式（２）のＲ1、Ｒ2と同じ基を示す。）
前記かご型ケイ酸塩化合物のモル数をＡモル、前記ジシロキサン化合物のモル数をＢモル、前記硝酸のモル数をＣモルとした場合、前記モル数Ａ〜Ｃが、
１＜Ｃ／（８×Ａ）≦３、および１≦（２×Ｂ）／（８×Ａ）≦５
を同時に満たすことを特徴とするかご型シロキサン化合物の製造方法。
【請求項２】
前記式（２）および（６）において、Ｒ1が水素であり、Ｒ2がメチル基である請求項１に記載のかご型シロキサン化合物の製造方法。
【請求項３】
前記式（２）および（６）において、Ｒ1およびＲ2が共にメチル基である請求項１に記載のかご型シロキサン化合物の製造方法。
【請求項４】
前記式（２）および（６）において、Ｒ1がビニル基であり、Ｒ2がメチル基である請求項１に記載のかご型シロキサン化合物の製造方法。
【請求項５】
ハロゲン化炭化水素、脂肪族炭化水素および芳香族炭化水素からなる群より選ばれる少なくとも1種の有機溶媒の存在下で、前記反応工程を行うことを特徴とする請求項１乃至
４のいずれか一に記載のかご型シロキサン化合物の製造方法。
【請求項６】
前記ジシロキサン化合物およびアルコールを含む混合溶液を調製した後、該混合溶液に触媒としての硝酸を添加することを特徴とする請求項１乃至５のいずれか一に記載のかご型シロキサン化合物の製造方法。
【請求項７】
前記アルコールの量が、前記硝酸１００質量部に対して１０〜１００質量部であることを特徴とする請求項６に記載のかご型シロキサン化合物の製造方法。
【請求項８】
請求項１乃至７のいずれか一に記載の製造方法により得られることを特徴とするかご型シロキサン化合物。
【発明の詳細な説明】
【技術分野】
【０００１】
本発明は、かご型シロキサン化合物の製造方法に関する。
【背景技術】
【０００２】
かご型シロキサン化合物はナノメートルスケールの無機のシロキサン骨格を有し、ナノ材料として注目されている。かご構造の周りに様々な有機置換基を導入することで、有機無機ハイブリッド化合物のビルディングブロックとしても有用である。最近では電子材料用途にレジストや封止材としての用途も検討されている。かご型シロキサン化合物の製造方法として、かご型ケイ酸アニオンを原料としクロロシランまたはジシロキサン化合物を用いて官能基を有するかご型シロキサン化合物を製造する方法など、いくつかの製造方法が知られている（例えば、特許文献１〜４参照）。
【０００３】
しかしながら、これらの製造方法では、いずれも触媒となる酸として塩酸を用いるか、原料としてクロロシランを用いるため、生成物にハロゲンが残存する可能性がある。生成物に残存したハロゲンは、該生成物を電子材料として使用する際に、金属配線の腐食または絶縁性能の低下等致命的な問題を引き起こすため、高度な精製により除去する必要がある。また、従来の製造方法は、クロロシランまたはジシロキサン化合物が、かご型ケイ酸塩化合物に対して大過剰に使用されるため経済的ではない。また、触媒として硝酸を用いることは知られており、アニオンの当量以上に硝酸を用いることも、先に公開された特許文献等から公知である。
【特許文献１】特開平２−６７２９０号公報
【特許文献２】特開平２−１７８２９１号公報
【特許文献３】特許２７７７０５８号公報
【特許文献４】特表２００７−５０９１７７号公報
【発明の開示】
【発明が解決しようとする課題】
【０００４】
本発明は、ハロゲン成分を含まないかご型シロキサン化合物を経済的に製造する方法を提供することを目的とする。
【課題を解決するための手段】
【０００５】
本発明者らは上記の課題について鋭意検討した結果、反応触媒として特定量の硝酸の存在下、原料として特定の化合物を特定量反応させることにより、ハロゲン成分を含まないかご型シロキサン化合物が経済的に得られることを見出し、本発明を完成するに至った。
【０００６】
すなわち、本発明は、具体的には以下の［１］から［８］の実施態様を含む。
［１］
下記式（１）で表されるかご型シロキサン化合物の製造方法であって、
【０００７】
【化７】
2009269820.tif 000002
（式（１）中Ｙは、下記式（２）で表されるトリアルキルシロキシ基を示す。
【０００８】
【化８】
2009269820.tif 000003
（式（２）中Ｒ1は、水素原子、炭素原子数１〜３のアルキル基またはビニル基を示し、
Ｒ2はメチル基、エチル基またはフェニル基を示す。）８個あるトリアルキルシロキシ基
において、Ｒ1としては同じ原子または基が選択され、Ｒ2としては同じ基が選択される。）
反応触媒としての硝酸の存在下、
下記式（３）で表されるかご型ケイ酸塩化合物と
【０００９】
【化９】
2009269820.tif 000004
（式（３）中Ｘは、それぞれ独立に下記式（４）または下記式（５）で表される基を示す。
【００１０】
【化１０】
2009269820.tif 000005
【００１１】
【化１１】
2009269820.tif 000006
（式（５）中Ｒ3は、それぞれ独立に炭素数１〜４のアルキル基を示す。））
下記式（６）で表されるジシロキサン化合物とを反応させる反応工程を含み、
【００１２】
【化１２】
2009269820.tif 000007
（式（６）中Ｒ1、Ｒ2は、それぞれ上記式（２）のＲ1、Ｒ2と同じ基を示す。）
前記かご型ケイ酸塩化合物のモル数をＡモル、前記ジシロキサン化合物のモル数をＢモル、前記硝酸のモル数をＣモルとした場合、前記モル数Ａ〜Ｃが、
１＜Ｃ／（８×Ａ）≦３、および１≦（２×Ｂ）／（８×Ａ）≦５
を同時に満たすことを特徴とするかご型シロキサン化合物の製造方法。
【００１３】
［２］
前記式（２）および（６）において、Ｒ1が水素であり、Ｒ2がメチル基である［１］に記載のかご型シロキサン化合物の製造方法。
【００１４】
［３］
前記式（２）および（６）において、Ｒ1およびＲ2が共にメチル基である［１］に記載のかご型シロキサン化合物の製造方法。
【００１５】
［４］
前記式（２）および（６）において、Ｒ1がビニル基であり、Ｒ2がメチル基である［１］に記載のかご型シロキサン化合物の製造方法。
【００１６】
［５］
ハロゲン化炭化水素、脂肪族炭化水素および芳香族炭化水素からなる群より選ばれる少なくとも1種の有機溶媒の存在下で、前記反応工程を行うことを特徴とする［１］乃至［
４］のいずれか一に記載のかご型シロキサン化合物の製造方法。
【００１７】
［６］
前記ジシロキサン化合物およびアルコールを含む混合溶液を調製した後、該混合溶液に触媒としての硝酸を添加することを特徴とする［１］乃至［５］のいずれか一に記載のかご型シロキサン化合物の製造方法。
【００１８】
［７］
前記アルコールの量が、前記硝酸１００質量部に対して１０〜１００質量部であることを特徴とする［６］に記載のかご型シロキサン化合物の製造方法。
【００１９】
［８］
［１］乃至［７］のいずれか一に記載の製造方法により得られることを特徴とするかご型シロキサン化合物。
【発明の効果】
【００２０】
本発明の製造方法によればハロゲンが残存しないかご型シロキサン化合物を経済的に製造することができる。ハロゲンが残存しないかご型シロキサン化合物は、レジスト材料または半導体封止材料等の電子材料として有用である。
【発明を実施するための最良の形態】
【００２１】
以下、本発明のかご型シロキサン化合物の製造方法について詳しく説明する。
本発明のかご型シロキサン化合物の製造方法は、かご型シロキサン化合物を得る製造方法であって、反応触媒として特定量の硝酸の存在下、特定量のかご型ケイ酸塩化合物と特定量のジシロキサン化合物とを反応させる反応工程を含むことを特徴としている。
【００２２】
前記かご型シロキサン化合物は、下記式（１）で表される化合物である。
【００２３】
【化１３】
2009269820.tif 000008
（式（１）中Ｙは、下記式（２）で表されるトリアルキルシロキシ基を示す。
【００２４】
【化１４】
2009269820.tif 000009
（式（２）中Ｒ1は、水素原子、炭素原子数１〜３のアルキル基またはビニル基を示し、
Ｒ2はメチル基、エチル基またはフェニル基を示す。）８個あるトリアルキルシロキシ基
において、Ｒ1としては同じ原子または基が選択され、Ｒ2としては同じ基が選択される。）
前記かご型ケイ酸塩化合物は、下記式（３）で表される化合物である。
【００２５】
【化１５】
2009269820.tif 000010
（式（３）中Ｘは、それぞれ独立に下記式（４）または下記式（５）で表される基を示す。
【００２６】
【化１６】
2009269820.tif 000011
【００２７】
【化１７】
2009269820.tif 000012
（式（５）中Ｒ3は、それぞれ独立に炭素数１〜４のアルキル基を示す。））
前記かご型ケイ酸塩化合物の対カチオンは、４級アンモニウムであることが好ましく、具体的にはテトラメチルアンモニウム、テトラエチルアンモニウム、テトラプロピルアンモニウム、テトラブチルアンモニウム、コリンなどが挙げられる。前記かご型ケイ酸塩化合物は、Ｊ．Ｍｏｌ．Ｌｉｑ．，３４  ３０７−３１５（１９８７）などに記載の方法によって製造したものを使用できるし、また市販のものを使用してもよい。前記かご型ケイ酸塩化合物は、通常水和物の固体として得られるが、水和物の固体としてではなく、製造時にアルコール溶液として得られた場合はそのまま前記反応工程に用いることができる。
【００２８】
前記かご型ケイ酸塩化合物の具体例としては、オクタ（テトラメチルアンモニウム）シルセスキオキサン、オクタ（テトラエチルアンモニウム）シルセスキオキサン、オクタ（テトラプロピルアンモニウム）シルセスキオキサンなどが挙げられ、好ましくはオクタ（テトラメチルアンモニウム）シルセスキオキサンが挙げられる。このような化合物であるとメタノールへの溶解性が高く、反応時の濃度を高くすることができ好ましい。
【００２９】
前記ジシロキサン化合物は、下記式（６）で表される化合物である。
【００３０】
【化１８】
2009269820.tif 000013
（式（６）中Ｒ1、Ｒ2は、それぞれ上記式（２）のＲ1、Ｒ2と同じ基を示す。）
前記式（２）および（６）において、Ｒ1およびＲ2は、炭素数が少ない基であることが好ましい。前記式（２）および（６）において、Ｒ1がビニル基であり、Ｒ2がメチル基であることが好ましく、Ｒ1およびＲ2が共にメチル基であることがより好ましく、Ｒ1が水
素であり、Ｒ2がメチル基であることが特に好ましい。本発明者らは、Ｒ1およびＲ2の炭
素数が少ないと、水に対する溶解度が高くなるため反応性が高くなると推定している。
【００３１】
本発明のかご型シロキサン化合物の製造方法において、反応触媒として硝酸を用いる。反応触媒として硝酸を用いると、生成物中のハロゲン含有量を抑制できる点で好ましい。
また、反応触媒として硝酸は、前記ジシロキサン化合物およびアルコールを含む混合溶液に添加することが好ましい。アルコールを含まない混合物、例えば前記ジシロキサン化合物と後述する有機溶媒との混合物に、反応触媒としての硝酸を添加すると前記混合物が着色する。このように着色した混合物から得られる生成物を、電子材料用途の光硬化樹脂として使用すると、硬化効率の低下させる光吸収があり問題となり、また光学材料として使用すると、光透過性が悪く問題となる。前記混合物にアルコールを含有させた混合溶液は、反応触媒としての硝酸を添加しても着色しない。先行技術では反応触媒として塩酸を用いる例が多い。一般に濃塩酸と言われる３５％前後の濃度の塩酸を使用する場合、特に黄色く着色することがある。触媒として硝酸を使用し、該硝酸を前記ジシロキサン化合物およびアルコールを含む混合溶液に添加すれば、反応溶液が着色することはなく、生成物に悪影響を及ぼすようなこともない。前記アルコールとしてはメタノール、エタノール、
１−プロパノール、２−プロパノール等が好ましく使用できる。
【００３２】
前記アルコールの添加量は、前記硝酸１００質量部に対して１０〜１００質量部であることが好ましく、２０〜８０質量部であることがより好ましく、４０〜７０質量部であることが特に好ましい。前記アルコールの添加量が前記範囲内であると、反応触媒としての硝酸による着色を防ぐことができるので好ましい。
【００３３】
本発明のかご型シロキサン化合物の製造方法は、前記かご型ケイ酸塩化合物のモル数をAモル、前記ジシロキサン化合物のモル数をＢモル、前記硝酸のモル数をCモルとした場合、各モル数Ａ〜Ｃが、１＜Ｃ／（８×Ａ）≦３、および１≦（２×Ｂ）／（８×Ａ）≦５を同時に満たすことを特徴としている。
【００３４】
これまでの知見では、かご型シロキサン化合物を合成する際の原料としてジシロキサン化合物またはクロロシラン化合物をケイ酸塩化合物に対して大過剰に用いることが通例である。しかしながら、本発明のかご型シロキサン化合物の製造方法においては、前記かご型ケイ酸塩化合物に対して、前記ジシロキサン化合物と、前記硝酸とを小過剰量で用いても充分反応が進行し、効率的にかご型シロキサン化合物を得ることができる。
【００３５】
「Ｃ／（８×Ａ）」が３より大きくても反応することは明らかであるが、必要以上の硝酸が無駄となり、廃棄物が多くなるだけで経済的ではない。「Ｃ／（８×Ａ）」が１以下である場合は、酸が、塩基すなわちアンモニウム塩の量より少なくなるので、触媒としての作用を発揮せず、反応が進行しなくなるので好ましくない。また、この反応は酸の濃度が高くなければ進行しないので、濃度の高いものを使用することが好ましい。取り扱いのしやすさを考慮し硝酸水溶液の濃度が５０〜７５％のものが好ましく、６０〜７５％のものが更に好ましく、一般的に濃硝酸水溶液として流通している６８％前後のものを用いるのが特に好ましい。
【００３６】
「（２×Ｂ）／（８×Ａ）」は１以上であることが好ましく、１．１より大きいことが更に好ましく、２より大きいことが特に好ましい。「（２×Ｂ）／（８×Ａ）」が１未満であると反応が充分に進まずに反応中間体である副生物が多くなる。一方、（「（２×Ｂ）／（８×Ａ）」が５よりも大きいと廃棄物が多くなるので経済的ではない。
【００３７】
本発明のかご型シロキサン化合物の製造方法において、ハロゲン化炭化水素、脂肪族炭化水素および芳香族炭化水素からなる群より選ばれる少なくとも1種の有機溶媒の存在下
で前記反応工程を行うことが好ましい。
【００３８】
前記有機溶媒としては、水と分離する溶媒であれば特に制限されず使用できる。前記有機溶媒の具体例としては、ジクロロメタン、ジクロロエタン、クロロホルム、クロロベンゼン、ジクロロベンゼンなどのハロゲン化炭化水素、ヘキサン、ペンタンなどの脂肪族炭化水素、トルエン、キシレンなどの芳香族炭化水素などが挙げられるが、中でもトルエンが好ましい。この水と分離する有機溶媒の質量は前記かご型ケイ酸塩化合物の質量に対して１／５から５倍であることが好ましく、１／２から３倍であることがより好ましい。５倍より多くなると反応が遅くなり、１／５倍より少なくなると生成物が溶解し難くなり収率が低下する。反応温度は５〜４０℃の範囲とすることが好ましく、１０〜３０℃の範囲とすることがより好ましい。反応温度が５℃未満になると反応速度が遅くなり、４０℃を超えると副反応が増加し収率が低下する。
【００３９】
本発明のかご型シロキサン化合物の製造方法において、前記かご型ケイ酸塩化合物はアルコールに溶解させた溶液にして添加することが好ましい。この溶液を前記ジシロキサン化合物と前記有機溶媒との混合物中に添加すると中和熱が発生するため、少しずつ添加す
ることが好ましい。前記かご型ケイ酸塩化合物は単体のまま添加することもできるが、製造の取り扱いを考慮すると溶液の方が制御しやすい。前記アルコールとしてはメタノール、エタノールが好ましい。３以上の炭素原子数を有するアルコールは、前記かご型ケイ酸塩化合物の溶解度が低く適切ではない。
【００４０】
本発明のかご型シロキサン化合物の製造方法において、前記ジシロキサン化合物、前記有機溶媒およびアルコールの混合溶液に触媒としての硝酸を添加後、前記かご型ケイ酸塩化合物のアルコール溶液を添加してもよく、前記有機溶媒、アルコールおよび硝酸の混合溶液に前記かご型ケイ酸塩化合物のアルコール溶液を添加した後、前記ジシロキサン化合物を添加してもよい。
【００４１】
通常反応液は２相に分離するが、相間の物質移動を促進させるために必要に応じさらにアルコールを溶媒として添加してもよい。このようなアルコールとしてはメタノール、エタノール、１−プロパノール、２−プロパノールなどが好ましい。
【００４２】
本発明のかご型シロキサン化合物は、上述した製造方法により得られることを特徴としている。
また、本発明のかご型シロキサン化合物は、反応触媒として硝酸の存在下、前記かご型ケイ酸塩化合物と前記ジシロキサン化合物とを反応させて得られるため、ハロゲン成分を含まない。このようなハロゲン成分を含まないかご型シロキサン化合物は、レジスト材料または半導体封止材料等の電子材料として有用である。
【実施例】
【００４３】
以下、本発明を実施例によりさらに詳述するが、本発明はこれらによって何等制限を受けるものではなく、その要旨を変更しない範囲において適宜変更して実施できる。
（実施例１）
３口ガラスフラスコに、撹拌機、温度計を設置し、テトラメチルジシロキサン（１２．８ｇ（９５．１ｍｍｏｌ））、トルエン１５０ｇおよびメタノール１０ｇを仕込んだ。この混合溶液を５℃に冷却し、該混合溶液中に撹拌しながら６９％硝酸（１７．４ｇ（１９０ｍｍｏｌ））を少しずつ滴下した。その後、混合溶液を室温に戻し、該混合溶液中に攪拌しながらかご型ケイ酸塩化合物（式（５）Ｒ3＝メチル基  ５０．０ｇ（２１．６ｍｍ
ｏｌ））をメタノール５０．０ｇに溶解させた溶液を、１時間かけて滴下した。室温で４時間撹拌を継続した後、水層を分離し、有機層を１００ｇの水で３回洗浄した。その後、有機層を蒸発乾固し、白色の結晶（式（２）Ｒ1＝Ｈ、Ｒ2＝メチル基）を得た（Ｃ／（８×Ａ）＝１．１、（２×Ｂ）／（８×Ａ）＝１．１）。
【００４４】
得られた結晶の29Si-NMRを測定した。スペクトルを図１に示す。かご型骨格内のSiと側鎖部分のSiのシグナルが各々検出され、その積分値から目的とするかご型シロキサン化合物が生成していると判断した（29Si-NMR（アセトンd6、53.54MHz）、日本電子（株）ＪＮＭ-ＥＸ２７０：δ(ppm)-1.0（側鎖部分のSi）、-107（かご型骨格内のSi））。また、得られた結晶中に含まれる塩素分を測定したところ検出下限以下（≦５ｐｐｍ）であった。塩素分の測定は試料を酸素気流中で燃焼し、生成したガスをアルカリで捕集しイオンクロマト法により分析する方法によった。
【００４５】
（実施例２）
３口ガラスフラスコに、撹拌機、温度計を設置し、１，３-ビスジビニルテトラメチル
ジシロキサン（３２．２ｇ（１７３ｍｍｏｌ））、トルエン１５０ｇ、メタノール１０ｇを仕込んだ。この混合溶液を５℃に冷却し、該混合溶液中に撹拌しながら６９％硝酸（３１．６ｇ（３４６ｍｍｏｌ））を少しずつ滴下した。その後、混合溶液を室温に戻し、該混合溶液中に攪拌しながらかご型ケイ酸塩化合物（式（５）Ｒ3＝メチル基  ５０．０ｇ
（２１．６ｍｍｏｌ））をメタノール５０．０ｇに溶解させた溶液を、１時間かけて滴下した。室温で２４時間撹拌を継続した後、水層を分離し、有機層を１００ｇの水で３回洗浄した。有機層を蒸発乾固し、白色の結晶（式（２）Ｒ1＝ビニル基、Ｒ2＝メチル基）を得た（Ｃ／（８×Ａ）＝２．０、（２×Ｂ）／（８×Ａ）＝２．０）。得られた結晶の29Si-NMRを実施例１同様に測定した結果、目的とするかご型シロキサン化合物が生成していると判断した。得られた結晶中に含まれる塩素分を実施例１と同様の方法で測定したところ検出下限以下（≦５ｐｐｍ）であった。
【００４６】
（比較例１）
３口ガラスフラスコに、撹拌機、温度計を設置し、テトラメチルジシロキサン（１２．８ｇ（９５．１ｍｍｏｌ））、トルエン１５０ｇ、メタノール１０ｇを仕込んだ。この混合溶液を５℃に冷却し、該混合溶液中に撹拌しながら３５％塩酸（１９．３ｇ（１９０ｍｍｏｌ））を少しずつ滴下した。その後、混合溶液を室温に戻し、該混合溶液中に攪拌しながらかご型ケイ酸塩化合物（式（５）Ｒ3＝メチル基  ５０．０ｇ（２１．６ｍｍｏｌ
））をメタノール５０．０ｇに溶解させた溶液を、１時間かけて滴下した。室温で４時間撹拌を継続した後、水層を分離し、有機層を１００ｇの水で３回洗浄した。有機層を蒸発乾固し、白色の結晶（式（２）Ｒ1＝Ｈ、Ｒ2＝メチル基）を得た。得られた結晶中に含まれる塩素分を実施例１と同様の方法で測定したところ１４０ｐｐｍであった。
【００４７】
（比較例２）
３口ガラスフラスコに、撹拌機、温度計を設置し、テトラメチルジシロキサン（１２．８ｇ（９５．１ｍｍｏｌ））、トルエン１５０ｇ、メタノール１０ｇを仕込んだ。この混合溶液を５℃に冷却し、該混合溶液中に撹拌しながら６９％硝酸（７．８９ｇ（８６．４ｍｍｏｌ））を少しずつ滴下した。その後、混合溶液を室温に戻し、該混合溶液中に攪拌しながらかご型ケイ酸塩化合物（式（５）Ｒ3＝メチル基  ５０．０ｇ（２１．６ｍｍｏ
ｌ））をメタノール５０．０ｇに溶解させた溶液を、１時間かけて滴下した。室温で４時間撹拌を継続したが水層部分がエマルジョン状態となっていた。上層の有機層を分離し、１００ｇの水で３回洗浄した。有機層の溶媒を減圧除去したところ、液状物質が得られた。ガスクロマトグラフィーで分析したが、目的物はほとんど含まれていなかった（Ｃ／（８×Ａ）＝０．５、（２×Ｂ）／（８×Ａ）＝１．１）。
【００４８】
（比較例３）
３口ガラスフラスコに、撹拌機、温度計を設置し、テトラメチルジシロキサン（５．８０ｇ（４３．２ｍｍｏｌ））、トルエン１５０ｇ、メタノール１０ｇを仕込んだ。この混合溶液を５℃に冷却し、該混合溶液中に撹拌しながら６９％硝酸（１７．４ｇ（１９０ｍｍｏｌ））を少しずつ滴下した。その後、混合溶液を室温に戻し、該混合溶液中に攪拌しながらかご型ケイ酸塩化合物（式（５）Ｒ3＝メチル基  ５０．０ｇ（２１．６ｍｍｏｌ
））をメタノール５０．０ｇに溶解させた溶液を、１時間かけて滴下した。室温で４時間撹拌を継続した後、水層を分離し、有機層を１００ｇの水で３回洗浄した。有機層を蒸発乾固し、白色の結晶（式（２）Ｒ1＝Ｈ、Ｒ2＝メチル基）５．５ｇを得た。理論収量２２．０ｇに対し、２５％であり、非常に収率が低かった（Ｃ／（８×Ａ）＝１．１、（２×Ｂ）／（８×Ａ）＝０．５）。
【図面の簡単な説明】
【００４９】
【図１】実施例１で得られた化合物の29Si-NMRスペクトルである。
【図１】
2009269820.tif 000020